КЕРАМИЧЕСКАЯ МАССА ДЛЯ ИЗГОТОВЛЕНИЯ СТЕНОВЫХ МАТЕРИАЛОВ
CERAMIC MIXTURE FOR MAKING WALL MATERIALS

Изобретение относится к промышленности строительных материалов и касается составов керамических масс для изготовления стеновых материалов.
Известна керамическая масса, включающая, мас.%: глинистое сырье (гидрослюдистую монтмориллонитовую 30,0-50,0; каолин 10,0-40,0); шлак ТЭС 10,0-23,0 [1].
Задачей изобретения является повышение прочности стеновых материалов, полученных из керамической массы.
Технический результат достигается тем, что керамическая масса для изготовления стеновых материалов, содержащая гидрослюдистую монтмориллонитовую глину, каолин, шлак ТЭС, дополнительно включает волластонит, оксид цинка и кварцевый песок при следующем соотношении компонентов, мас.%: гидрослюдистая монтмориллонитовая глина 77,8-79,8; каолин 3,0-4,0; шлак ТЭС 6,0-8,0; волластонит 3,0-4,0; оксид цинка,0,2-0,3; кварцевый песок 6,0-8,0.
В таблице приведены составы керамической массы дня изготовления стеновых материалов.
Таблица
Компоненты
Состав, мас.%
1
9
3
Гпдрослюдистая монтмориллонитовая глина
79,8
78,7
77,8
Каолин
3,0
3,5
4,0
Шлак ТЭС
6,0
7,0
8,0
Волластонит
3,0
3,5
4,0
Оксид цинка
0,2
0,3
0,2
Кварцевый песок
8,0
7,0
6,0
Предел прочности изделий на сжатие, МПа
17-20
17-20
17-20
Для приготовления керамической массы могут быть использованы гидрослюдистые монтмориллонитовые глины, каолины любых месторождений.
Шлак ТЭС и кварцевый песок просеивают через сетку №5. Гидрослюдистую монтмориллонитовую глину, каолин, волластонит измельчают до порошкообразного состоятся. Компоненты дозируют в требуемых количествах, смешивают и готовят керамическую массу с влажностью 9-26%. Из полученной массы полусухим или пластическим способом формуют кирпич (камни), который обжигают при температуре 1100-1150°C.
Источник информации
1.UA 9741, 1996.